(57)【特許請求の範囲】
【請求項１】
次の式Ｉの化合物。
【化１】
0005844151.tif 000028
式中、
ｂは０、１又は２であり、
Ａｒ1は直接結合或いは以下のものから選択されるものであり、
【化２】
0005844151.tif 000029
（式中、Ｒ2は各々独立にＣ1〜Ｃ20脂肪族基、Ｃ5〜Ｃ20芳香族基、Ｃ3〜Ｃ20脂環式基、アリール基又はヘテロアリール基である。）
Ａｒ2は以下のものから選択されるものであり、
【化３】
0005844151.tif 000030
（式中、Ｒ2は各々独立にＣ1〜Ｃ20脂肪族基、Ｃ5〜Ｃ20芳香族基、Ｃ3〜Ｃ20脂環式基、アリール基又はヘテロアリール基であり、Ｒ3は各々独立にＣ1〜Ｃ20脂肪族基、Ｃ5〜Ｃ20芳香族基、Ｃ3〜Ｃ20脂環式基、アリール基又はヘテロアリール基であり、ｄは０〜５の範囲内の整数である。）
ｃは１であり、
ｎは２〜４の範囲内の整数である。
【請求項２】
Ａｒ1が直接結合である、請求項１記載の化合物。
【請求項３】
Ａｒ2が以下のものから選択される、請求項１記載の化合物。
【化４】
0005844151.tif 000031
【請求項４】
Ａｒ1及びＡｒ2が以下のものから独立に選択される、請求項１記載の化合物。
【化５】
0005844151.tif 000032
【請求項５】
Ａｒ1及びＡｒ2が以下のものから独立に選択される、請求項１記載の化合物。
【化６】
0005844151.tif 000033
【請求項６】
以下のものから選択される、請求項１記載の化合物。
【化７】
0005844151.tif 000034
【化８】
0005844151.tif 000035
【請求項７】
次の式の化合物。
【化９】
0005844151.tif 000036
式中、
Ｒ1は各々独立にＣ1〜Ｃ20脂肪族基、Ｃ5〜Ｃ20芳香族基又はＣ3〜Ｃ20脂環式基であり、
ａは各々独立に０〜４の範囲内の整数であり、
Ｒ2は各々独立にＣ1〜Ｃ20脂肪族基、Ｃ5〜Ｃ20芳香族基、Ｃ3〜Ｃ20脂環式基、アルキル基、アリール基又はヘテロアリール基であり、
Ｒ4は各々独立にＣ1〜Ｃ20脂肪族基、Ｃ5〜Ｃ20芳香族基、Ｃ3〜Ｃ20脂環式基、アリール基又はヘテロアリール基であり、
ｅは０〜３の範囲内の整数であり、
ｍは１〜７の範囲内の整数である。
【請求項８】
Ｒ2がアリール又はアルキルである、請求項７記載の化合物。
【請求項９】
Ｒ2がＣ6Ｈ13又はＣ8Ｈ17である、請求項７記載の化合物。
【請求項１０】
以下のいずれかの式のものである、請求項７記載の化合物。
【化１０】
0005844151.tif 000037
【化１１】
0005844151.tif 000038
【化１２】
0005844151.tif 000039
【化１３】
0005844151.tif 000040
【請求項１１】
請求項１乃至請求項１０のいずれか１項記載の化合物を含んでなる光電子デバイス。
【請求項１２】
有機発光デバイスである、請求項１１記載の光電子デバイス。
【請求項１３】
前記化合物を含む電子輸送層を有する、請求項１２記載の光電子デバイス。
【請求項１４】
前記化合物を含む正孔輸送層を有する、請求項１２記載の光電子デバイス。
【請求項１５】
前記化合物を含む発光層を有する、請求項１２記載の光電子デバイス。
【請求項１６】
さらに青色、黄色、オレンジ色、緑色及び赤色りん光色素の１種以上又はこれらの組合せを含む、請求項１３記載の光電子デバイス。
【発明の詳細な説明】
【技術分野】
【０００１】
本発明は、一般的には化合物に関し、詳しくはフェニルピリジン単位を含む化合物及び同化合物を使用する光電子デバイスに関する。
【背景技術】
【０００２】
電圧バイアスを受けた場合に発光する薄膜材料を使用する光電子デバイス（例えば、有機発光デバイス（ＯＬＥＤ））は、ますますポピュラーな形態のフラットパネルディスプレイ技術になるものと予想される。これは、ＯＬＥＤが携帯電話、パーソナル・ディジタル・アシスタント（ＰＤＡ）、コンピューターディスプレイ、車両用情報ディスプレイ、テレビジョンモニター並びに一般照明用光源を含む多種多様の潜在的用途を有するからである。鮮明な色、広い視角、フルモーションビデオとの適合性、広い温度範囲、薄くてコンフォーマブルな形状因子、低い所要電力、及び低コスト製造プロセスの実現可能性を有するので、ＯＬＥＤは陰極線管（ＣＲＴ）及び液晶ディスプレイ（ＬＣＤ）に対する未来の代替技術と見られている。また、高い視感度効率のため、ＯＬＥＤはある種の用途のための白熱灯及び恐らくは蛍光灯にさえ取って代わる可能性を有すると見られている。
【０００３】
ＯＬＥＤは、２つの対向する電極間に１以上の有機層を含んでなるサンドイッチ構造を有している。例えば、多層デバイスは、通常３以上の層、即ち正孔注入／輸送層、発光層及び電子輸送層（ＥＴＬ）を含んでいる。さらに、正孔注入／輸送層は電子ブロック層として役立ち、ＥＴＬは正孔ブロック層として役立つことも好ましい。単層ＯＬＥＤは、２つの対向する電極間にただ１つの材料層を含んでいる。
【先行技術文献】
【特許文献】
【０００４】
国際公開第２００５／０６２６７６号パンフレット
【発明の概要】
【０００５】
一態様では、本発明は次の式Ｉを有する化合物に関する。
【０００６】
【化１】
0005844151.tif 000002
式中、
Ｒ１は各々独立にＣ１〜Ｃ２０脂肪族基、Ｃ３〜Ｃ２０芳香族基又はＣ３〜Ｃ２０脂環式基であり、
ａは各々独立に０〜４の範囲内の整数であり、
ｂは０、１又は２であり、
Ａｒ１は直接結合或いはヘテロアリール、アリール、アルキル又はシクロアルキルであり、
Ａｒ２はヘテロアリール、アリール、アルキル又はシクロアルキルであり、
ｃは１〜７の範囲内の整数であり、
ｎは２〜４の範囲内の整数である。
【０００７】
別の態様では、本発明は、式Ｉを有する１種以上の化合物を含んでなる光電子デバイス、特に該化合物が電子輸送層中に存在する光電子デバイスに関する。
【発明を実施するための形態】
【０００８】
式Ｉの化合物は光電子デバイス（例えば、有機発光デバイス（ＯＬＥＤ））において有用な性質を有しており、特にその電子輸送層中に使用するのによく適している。
【０００９】
一態様では、本発明は次の式IIを有する化合物に関する。
【００１０】
【化２】
0005844151.tif 000003
式Ｉ及び式IIの化合物に関しては、Ａｒ１は直接結合及び以下のものから選択できる。
【００１１】
【化３】
0005844151.tif 000004
式中、Ｒ２は各々独立にＣ１〜Ｃ２０脂肪族基、Ｃ３〜Ｃ２０芳香族基、Ｃ３〜Ｃ２０脂環式基、アリール基又はヘテロアリール基である。
【００１２】
Ａｒ２として使用できる基の例には、以下のものがある。
【００１３】
【化４】
0005844151.tif 000005
式中、Ｒ３は各々独立にＣ１〜Ｃ２０脂肪族基、Ｃ３〜Ｃ２０芳香族基、Ｃ３〜Ｃ２０脂環式基、アリール基又はヘテロアリール基であり、ｄは０〜５の範囲内の整数である。
【００１４】
特定の実施形態では、Ａｒ２は以下のものから選択できる。
【００１５】
【化５】
0005844151.tif 000006
特定の実施形態では、Ａｒ１及びＡｒ２は以下のものから独立に選択される。
【００１６】
【化６】
0005844151.tif 000007
若干の実施形態では、Ａｒ１及びＡｒ２は以下のものから独立に選択される。
【００１７】
【化７】
0005844151.tif 000008
一態様では、式Ｉの化合物は以下のものである。
【００１８】
【化８】
0005844151.tif 000009
式中、Ｒ４は各々独立にＣ１〜Ｃ２０脂肪族基、Ｃ３〜Ｃ２０芳香族基、Ｃ３〜Ｃ２０脂環式基、アリール基又はヘテロアリール基であり、ｅは０〜３の範囲内の整数であり、ｍは１〜７の範囲内の整数である。
【００１９】
別の態様では、式Ｉの化合物は以下のものである。
【００２０】
【化９】
0005844151.tif 000010
別の態様では、式Ｉの化合物は以下のものである。
【００２１】
【化１０】
0005844151.tif 000011
特定の実施形態では、該化合物は以下のものである。
【００２２】
【化１１】
0005844151.tif 000012
さらに別の態様では、該化合物は以下のものである。
【００２３】
【化１２】
0005844151.tif 000013
化合物の例には、以下のものがある。
【００２４】
【化１３】
0005844151.tif 000014
特定の実施形態では、式Ｉの化合物は以下のものから選択される。
【００２５】
【化１４】
0005844151.tif 000015
式Ｉ及び式IIの化合物を含む芳香族ホウ素化合物は、空気及び／又は水の存在下で不安定になることがある。ホウ素原子に隣接した置換基を有する化合物は、これらの条件下で安定性の向上を示すことが報告されている（ＪＡＣＳ，ｖｏｌ．１２０，ｐａｇｅ １０７７６（１９９８））。したがって、場合によっては、ホウ素原子に対する一方又は両方のオルト位に置換基を有する式Ｉ及び式IIの化合物を使用するのが望ましいことがある。オルト置換基は、任意の芳香族基、脂肪族基又は脂環式基、特にアルキル基、さらには特にメチル基であり得る。
【００２６】
本発明のデバイスの耐久性は、フェニルピリジル基のピリジル基がフェニル環に結合する仕方によって影響を受けることがある。場合によっては、デバイスの耐久性はピリジル基が窒素原子に対するメタ位に結合した場合に向上することがある。
【００２７】
式Ｉ及び式IIの化合物は、スズキクロスカップリング反応を使用することで製造できる。スズキクロスカップリング反応のための一般的手順は、塩基及びＰｄ触媒の存在下において、適当な溶媒中でハロゲン化アリール及びホウ酸アリール（又はボロン酸）を混合することを含んでいる。反応混合物を不活性雰囲気下で一定時間加熱する。好適な溶媒には、特に限定されないが、ジオキサン、ＴＨＦ、ＥｔＯＨ、トルエン及びこれらの混合物がある。例示的な塩基には、Ｎａ２ＣＯ３、Ｋ２ＣＯ３、Ｃｓ２ＣＯ３、リン酸カリウム及びこれらの水和物がある。塩基は、固体粉末又は水溶液として反応物に添加できる。最も普通に使用される触媒には、Ｐｄ(ＰＰｈ３)４、或いは二次リガンドの添加を伴うＰｄ(ＯＡｃ)２又はＰｄ(ｄｂａ)２がある。例示的なリガンドには、下記に示す構造III〜VII（式中、Ｃｙはシクロヘキシルである。）のようなジアルキルホスフィノビフェニルリガンドがある。
【００２８】
【化１５】
0005844151.tif 000016
一般に、ハロゲン化アリールを対応するホウ酸アリールに転化させるために使用できる方法は少なくとも２つ存在する。１つの方法は、ＢｕＬｉを用いてリチウム−ハロゲン交換を行わせるか又はＭｇを用いてグリニャール試薬を生成させることでカルボアニオンを生成させ、次いでホウ酸トリメチル、ホウ酸トリエチル又はホウ酸トリ（イソプロピル）などのホウ酸エステルでカルボアニオンを奪活することを含んでいる。典型的な手順は、無水の不活性条件下においてＴＨＦ又はジエチルエーテルのような乾燥溶媒中で出発原料を合わせることを含んでいる。反応物を−１００℃又は−８０℃に冷却し、ＢｕＬｉを滴下し、この温度で一定時間（１〜５時間）撹拌する。その後、中間体カルボアニオンを適当なホウ酸エステルで奪活する。反応混合物を室温（ＲＴ）まで放温し、ＲＴで３０分間撹拌した後、混合物を飽和ＮＨ４Ｃｌ溶液（０．５ｍＬ）で処理し、濃縮乾固して粗生成物を得る。
【００２９】
第２の方法は、Ｐｄで触媒されるポリル化を使用する。典型的な手順は、乾燥した不活性雰囲気条件下でハロゲン化アリール、ピナコレートジボラン、無水塩基及びジアルキルホスフィノビフェニルリガンドを合わせることを含んでいる。フラスコを大気から防護し、無水溶媒を仕込む。溶液を１５〜３０分間脱気した後、反応混合物にＰｄ触媒を仕込み、出発ハロゲン化アリールの消失をモニターしながら長時間還流加熱する。その後、反応混合物をＲＴに冷却して濾過する。濃縮すると、粗反応生成物が得られる。例示的な無水塩基には、ＮａＨＣＯ３、ＫＨＣＯ３及びＫＯＡｃ、特にＫＯＡｃがある。例示的なリガンドには、構造III〜VIIのようなジアルキルホスフィノビフェニルリガンド及びトランス−ジクロロビス（トリフェニルホスフィン）パラジウム（II）がある。
【００３０】
光電子デバイス（例えば、ＯＬＥＤ）は、通例、最も簡単な場合には陽極層、対応する陰極層、及び前記陽極と前記陰極との間に配設された有機エレクトロルミネセント層を含んでいる。電極間に電圧バイアスを印加した場合、陰極からエレクトロルミネセント層中に電子が注入されると共に、エレクトロルミネセント層から陽極に電子が除去される（又は陽極からエレクトロルミネセント層中に「正孔」が「注入」される）。エレクトロルミネセント層中で正孔が電子と結合して一重項又は三重項励起子を形成する際に発光が起こると共に、一重項及び／又は三重項励起子が放射崩壊によって基底状態に戻る際にも発光が起こる。
【００３１】
陽極、陰極及び発光材料に加えてＯＬＥＤ中に存在し得る他の構成要素には、正孔注入層、電子注入層及び電子輸送層がある。電子輸送層は陰極に接触している必要はなく、多くの場合に電子輸送層は正孔が陰極に向かって移動するのを防止するための正孔ブロック層としても役立つ。有機発光デバイス中に存在し得る追加の構成要素には、正孔輸送層、正孔輸送発光層及び電子輸送発光層がある。
【００３２】
一実施形態では、本発明の化合物を含むＯＬＥＤは、一重項発光体を含む蛍光ＯＬＥＤであり得る。別の実施形態では、本発明の化合物を含むＯＬＥＤは、１種以上の三重項発光体を含むりん光ＯＬＥＤであり得る。別の実施形態では、本発明の化合物を含むＯＬＥＤは、１種以上の一重項発光体及び１種以上の三重項発光体を含んでいる。本発明の化合物を含むＯＬＥＤは、Ｉｒ、Ｏｓ及びＰｔのような遷移金属の錯体をはじめとする、青色、黄色、オレンジ色及び赤色りん光色素の１種以上、そのいずれか１種又はその組合せを含み得る。特に、Ａｍｅｒｉｃａｎ Ｄｙｅ Ｓｏｕｒｃｅ，Ｉｎｃ．（ケベック、カナダ）から供給されるもののようなエレクトロホスホレセント又はエレクトロフルオセント金属錯体が使用できる。式Ｉ及び式IIの化合物は、ＯＬＥＤの発光層又は正孔輸送層又は電子輸送層又は電子注入層或いはこれらの任意の組合せの一部であり得る。
【００３３】
有機エレクトロルミネセント層（即ち、発光層）は、動作時に電子及び正孔の両方を実質的な濃度で含み、励起子形成及び発光のための部位を提供する有機発光デバイス中の層である。正孔注入層は、陽極に接触していて陽極からＯＬＥＤの内層への正孔注入を促進する層であり、電子注入層は、陰極に接触していて陰極からＯＬＥＤ中への電子注入を促進する層であり、電子輸送層は、陰極及び／又は電子注入層から電荷再結合部位への電子伝導を容易にする層である。電子輸送層を含む有機発光デバイスの動作中には、電子輸送層中に存在する電荷キャリヤー（即ち、正孔及び電子）の大部分は電子であり、発光層中に存在する正孔及び電子の再結合を通じて発光が起こり得る。正孔輸送層は、ＯＬＥＤの動作時に陽極及び／又は正孔注入層から電荷再結合部位への正孔伝導を容易にすると共に、陽極に直接接触している必要はない層である。正孔輸送発光層は、ＯＬＥＤの動作時に電荷再結合部位への正孔伝導を容易にすると共に、電荷キャリヤーの大部分が正孔であり、残留電子との再結合によってばかりでなくデバイス中の他の場所にある電荷再結合ゾーンからのエネルギー移行によっても発光が起こる層である。電子輸送発光層は、ＯＬＥＤの動作時に電荷再結合部位への電子伝導を容易にすると共に、電荷キャリヤーの大部分が電子であり、残留正孔との再結合によってばかりでなくデバイス中の他の場所にある電荷再結合ゾーンからのエネルギー移行によっても発光が起こる層である。
【００３４】
陽極として使用するのに適した材料には、四点プローブ技法で測定して好ましくは約１０００オーム／平方のバルク抵抗率を有する材料がある。陽極としては、酸化インジウムスズ（ＩＴＯ）がしばしば使用される。これは、ＩＴＯが光の透過に対して実質的に透明であり、したがって電気活性有機層から放出された光の脱出を容易にするからである。陽極層として使用できる他の材料には、酸化スズ、酸化インジウム、酸化亜鉛、酸化インジウム亜鉛、酸化亜鉛インジウムスズ、酸化アンチモン及びこれらの混合物がある。
【００３５】
陰極として使用するのに適した材料には、特に限定されないが、負電荷キャリヤー（電子）をＯＬＥＤの内層に注入できる金属及びＩＴＯなどの金属酸化物を含む一般導電体がある。陰極２０として使用するのに適した各種の金属には、Ｋ、Ｌｉ、Ｎａ、Ｃｓ、Ｍｇ、Ｃａ、Ｓｒ、Ｂａ、Ａｌ、Ａｇ、Ａｕ、Ｉｎ、Ｓｎ、Ｚｎ、Ｚｒ、Ｓｃ、Ｙ、ランタニド系列の元素、これらの合金及びこれらの混合物がある。陰極層として使用するのに適した合金材料には、Ａｇ−Ｍｇ、Ａｌ−Ｌｉ、Ｉｎ−Ｍｇ、Ａｌ−Ｃａ及びＡｌ−Ａｕ合金がある。層状の非合金構造体、例えばカルシウムのような金属又はＬｉＦのような金属フッ化物の薄層をアルミニウム又は銀のような金属の厚い層で覆ったものも、陰極として使用できる。特に、陰極はただ１種の金属（とりわけ、アルミニウム金属）からなり得る。
【００３６】
式Ｉ及び式IIの化合物は、ポリ（９，９−ジオクチルフルオレン）、トリス（８−ヒドロキシキノラト）アルミニウム（Ａｌｑ３）、２，９−ジメチル−４，７−ジフェニル−１，１−フェナントロリン、４，７−ジフェニル−１，１０−フェナントロリン、２−（４−ビフェニリル）−５−（４−ｔ−ブチルフェニル）−１，３，４−オキサジアゾール、３−（４−ビフェニリル）−４−フェニル−５−（４−ｔ−ブチルフェニル）−１，２，４−トリアゾール、１，３，４−オキサジアゾール含有ポリマー、１，３，４−トリアゾール含有ポリマー、キノキサリン含有ポリマー及びシアノＰＰＶのような旧来の材料の代わりに又はそれに加えて電子輸送層中に使用できる。
【００３７】
正孔輸送層中に使用するのに適した材料には、１，１−ビス（（ジ−４−トリルアミノ）フェニル）シクロヘキサン、Ｎ，Ｎ'−ビス（４−メチルフェニル）−Ｎ，Ｎ'−ビス（４−エチルフェニル）−（１，１'−（３，３'−ジメチル）ビフェニル）−４，４'−ジアミン、テトラキス（３−メチルフェニル）−Ｎ，Ｎ，Ｎ'，Ｎ'−２，５−フェニレンジアミン、フェニル−４−Ｎ，Ｎ−ジフェニルアミノスチレン、ｐ−（ジエチルアミノ）ベンズアルデヒドジフェニルヒドラゾン、トリフェニルアミン、１−フェニル−３−（ｐ−（ジエチルアミノ）スチリル）−５−（ｐ−（ジエチルアミノ）フェニル）ピラゾリン、１，２−ｔｒａｎｓ−ビス（９Ｈ−カルバゾール−９−イル）シクロブタン、Ｎ，Ｎ，Ｎ'，Ｎ'−テトラキス（４−メチルフェニル）−（１，１'−ビフェニル）−４，４'−ジアミン、銅フタロシアニン、ポリビニルカルバゾール、（フェニルメチル）ポリシラン、ポリ（３，４−エチレンジオキシチオフェン）（ＰＥＤＯＴ）、ポリアニリン、ポリビニルカルバゾール、トリアリールジアミン、テトラフェニルジアミン、芳香族第三アミン、ヒドラゾン誘導体、カルバゾール誘導体、トリアゾール誘導体、イミダゾール誘導体、アミノ基を有するオキサジアゾール誘導体、及び米国特許第６，０２３，３７１号に開示されているようなポリチオフェンがある。式Ｉ及び式IIの化合物は、上述の材料に加えて及び／又はその代わりに使用できる。
【００３８】
発光層中に使用するのに適した材料には、ポリフルオレン、好ましくはポリ（９，９−ジオクチルフルオレン）及びそのコポリマー（例えば、ポリ（９，９’−ジオクチルフルオレン−コ−ビス−Ｎ，Ｎ’−（４−ブチルフェニル）ジフェニルアミン）（Ｆ８−ＴＦＢ））、ポリ（ビニルカルバゾール）及びポリフェニレンビニレン並びにその誘導体のようなエレクトロルミネセントポリマーがある。加えて、発光層は、青色、黄色、オレンジ色、緑色又は赤色りん光色素又は金属錯体或いはこれらの組合せを含み得る。りん光色素として使用するのに適した材料には、特に限定されないが、トリス（１−フェニルイソキノリン）イリジウム（III）（赤色色素）、トリス（２−フェニルピリジン）イリジウム（緑色色素）及びイリジウム（III）ビス（２−（４，６−ジフルオロフェニル）ピリジナト−Ｎ，Ｃ２）（青色色素）がある。ＡＤＳ社（Ａｍｅｒｉｃａｎ Ｄｙｅ Ｓｏｕｒｃｅ，Ｉｎｃ．）から商業的に入手可能なエレクトロフルオセント及びエレクトロホスホレセント金属錯体も使用できる。ＡＤＳ緑色色素には、ＡＤＳ０６０ＧＥ、ＡＤＳ０６１ＧＥ、ＡＤＳ０６３ＧＥ、ＡＤＳ０６６ＧＥ、ＡＤＳ０７８ＧＥ及びＡＤＳ０９０ＧＥがある。ＡＤＳ青色色素には、ＡＤＳ０６４ＢＥ、ＡＤＳ０６５ＢＥ及びＡＤＳ０７０ＢＥがある。ＡＤＳ赤色色素には、ＡＤＳ０６７ＲＥ、ＡＤＳ０６８ＲＥ、ＡＤＳ０６９ＲＥ、ＡＤＳ０７５ＲＥ、ＡＤＳ０７６ＲＥ、ＡＤＳ０６７ＲＥ及びＡＤＳ０７７ＲＥがある。
【００３９】
式Ｉ及び式IIの化合物は、電子輸送層又は電子注入層又は発光層の一部をなし得る。かくして、一態様では、本発明は式Ｉ及び式IIの化合物を含む一層効率的な光電子デバイス（例えば、ＯＬＥＤ）に関する。かかるＯＬＥＤは、青色、黄色、オレンジ色及び赤色りん光色素の１種以上、そのいずれか１種又はその組合せを含むりん光性のものであり得る。
【００４０】
定義
本明細書中で使用する「芳香族基」という用語は、１以上の芳香族原子団を含む原子価１以上の原子配列をいう。１以上の芳香族原子団を含む原子価１以上の原子配列は、窒素、硫黄、セレン、ケイ素及び酸素のようなヘテロ原子を含んでいてもよく、或いは炭素及び水素のみから構成されていてもよい。本明細書中で使用する「芳香族基」という用語は、特に限定されないが、フェニル基、ピリジル基、フラニル基、チエニル基、ナフチル基、フェニレン基及びビフェニル基を包含する。上述の通り、芳香族基は１以上の芳香族原子団を含む。芳香族原子団は常に４ｎ＋２（式中、「ｎ」は１以上の整数である。）の「非局在化」電子を有する環状構造であり、フェニル基（ｎ＝１）、チエニル基（ｎ＝１）、フラニル基（ｎ＝１）、ナフチル基（ｎ＝２）、アズレニル基（ｎ＝２）及びアントラセニル基（ｎ＝３）で例示される。芳香族基はまた、非芳香族成分を含んでいてもよい。例えば、ベンジル基はフェニル環（芳香族原子団）及びメチレン基（非芳香族成分）からなる芳香族基である。同様に、テトラヒドロナフチル基は芳香族原子団（Ｃ６Ｈ３）が非芳香族成分−(ＣＨ２)４−に縮合してなる芳香族基である。便宜上、本明細書中での「芳香族基」という用語は、アルキル基、アルケニル基、アルキニル基、ハロアルキル基、ハロ芳香族基、共役ジエニル基、アルコール基、エーテル基、アルデヒド基、ケトン基、カルボン酸基、アシル基（例えば、エステルやアミドのようなカルボン酸誘導体）、アミン基、ニトロ基などの広範囲の官能基を含むものと定義される。例えば、４−メチルフェニル基はメチル基を含むＣ７芳香族基であり、メチル基がアルキル基である官能基である。同様に、２−ニトロフェニル基はニトロ基を含むＣ６芳香族基であり、ニトロ基が官能基である。芳香族基は、４−トリフルオロメチルフェニル、ヘキサフルオロイソプロピリデンビス（４−フェン−１−イルオキシ）（即ち、−ＯＰｈＣ(ＣＦ３)２ＰｈＯ−）、４−クロロメチルフェン−１−イル、３−トリフルオロビニル−２−チエニル、３−トリクロロメチルフェン−１−イル（即ち、３−ＣＣｌ３Ｐｈ−）、４−（３−ブロモプロプ−１−イル）フェン−１−イル（即ち、４−ＢｒＣＨ２ＣＨ２ＣＨ２Ｐｈ−）などのハロゲン化芳香族基を包含する。芳香族基のさらに他の例には、４−アリルオキシフェン−１−オキシ、４−アミノフェン−１−イル（即ち、４−Ｈ２ＮＰｈ−）、３−アミノカルボニルフェン−１−イル（即ち、ＮＨ２ＣＯＰｈ−）、４−ベンゾイルフェン−１−イル、ジシアノメチリデンビス（４−フェン−１−イルオキシ）（即ち、−ＯＰｈＣ(ＣＮ)２ＰｈＯ−）、３−メチルフェン−１−イル、メチレンビス（４−フェン−１−イルオキシ）（即ち、−ＯＰｈＣＨ２ＰｈＯ−）、２−エチルフェン−１−イル、フェニルエテニル、３−ホルミル−２−チエニル、２−ヘキシル−５−フラニル、ヘキサメチレン−１，６−ビス（４−フェン−１−イルオキシ）（即ち、−ＯＰｈ(ＣＨ２)６ＰｈＯ−）、４−ヒドロキシメチルフェン−１−イル（即ち、４−ＨＯＣＨ２Ｐｈ−）、４−メルカプトメチルフェン−１−イル（即ち、４−ＨＳＣＨ２Ｐｈ−）、４−メチルチオフェン−１−イル（即ち、４−ＣＨ３Ｓ���ｈ−）、３−メトキシフェン−１−イル、２−メトキシカルボニルフェン−１−イルオキシ（例えば、メチルサリチル）、２−ニトロメチルフェン−１−イル（即ち、２−ＮＯ２ＣＨ２Ｐｈ）、３−トリメチルシリルフェン−１−イル、４−ｔ−ブチルジメチルシリルフェン−１−イル、４−ビニルフェン−１−イル、ビニリデンビス（フェニル）などがある。「Ｃ３〜Ｃ１０芳香族基」という用語は、３以上で１０以下の炭素原子を含む芳香族基を包含する。芳香族基１−イミダゾリル（Ｃ３Ｈ２Ｎ２−）はＣ３芳香族基を代表する。ベンジル基（Ｃ７Ｈ７−）はＣ７芳香族基を代表する。
【００４１】
本明細書中で使用する「脂環式基」という用語は、環状であるが芳香族でない原子配列を含む原子価１以上の基をいう。本明細書中で定義される「脂環式基」は、芳香族原子団を含まない。「脂環式基」は１以上の非環式成分を含んでいてもよい。例えば、シクロヘキシルメチル基（Ｃ６Ｈ１１ＣＨ２−）は、シクロヘキシル環（環状であるが芳香族でない原子配列）及びメチレン基（非環式成分）からなる脂環式基である。脂環式基は、窒素、硫黄、セレン、ケイ素及び酸素のようなヘテロ原子を含んでいてもよく、或いは炭素及び水素のみから構成されていてもよい。便宜上、本明細書中での「脂環式基」という用語は、アルキル基、アルケニル基、アルキニル基、ハロアルキル基、共役ジエニル基、アルコール基、エーテル基、アルデヒド基、ケトン基、カルボン酸基、アシル基（例えば、エステルやアミドのようなカルボン酸誘導体）、アミン基、ニトロ基などの広範囲の官能基を含むものと定義される。例えば、４−メチルシクロペント−１−イル基はメチル基を含むＣ６脂環式基であり、メチル基がアルキル基である官能基である。同様に、２−ニトロシクロブト−１−イル基はニトロ基を含むＣ４脂環式基であり、ニトロ基が官能基である。脂環式基は、同一又は相異なるものであってよい１以上のハロゲン原子を含み得る。ハロゲン原子には、例えば、フッ素、塩素、臭素及びヨウ素がある。１以上のハロゲン原子を含む脂環式基には、２−トリフルオロメチルシクロヘキス−１−イル、４−ブロモジフルオロメチルシクロオクト−１−イル、２−クロロジフルオロメチルシクロヘキス−１−イル、ヘキサフルオロイソプロピリデン−２，２−ビス（シクロヘキス−４−イル）（即ち、−Ｃ６Ｈ１０Ｃ(ＣＦ３)２Ｃ６Ｈ１０−）、２−クロロメチルシクロヘキス−１−イル、３−ジフルオロメチレンシクロヘキス−１−イル、４−トリクロロメチルシクロヘキス−１−イルオキシ、４−ブロモジクロロメチルシクロヘキス−１−イルチオ、２−ブロモエチルシクロペント−１−イル、２−ブロモプロピルシクロヘキス−１−イルオキシ（例えば、ＣＨ３ＣＨＢｒＣＨ２Ｃ６Ｈ１０Ｏ−）などがある。脂環式基のさらに他の例には、４−アリルオキシシクロヘキス−１−イル、４−アミノシクロヘキス−１−イル（即ち、Ｈ２ＮＣ６Ｈ１０−）、４−アミノカルボニルシクロペント−１−イル（即ち、ＮＨ２ＣＯＣ５Ｈ８−）、４−アセチルオキシシクロヘキス−１−イル、２，２−ジシアノイソプロピリデンビス（シクロヘキス−４−イルオキシ）（即ち、−ＯＣ６Ｈ１０Ｃ(ＣＮ)２Ｃ６Ｈ１０Ｏ−）、３−メチルシクロヘキス−１−イル、メチレンビス（シクロヘキス−４−イルオキシ）（即ち、−ＯＣ６Ｈ１０ＣＨ２Ｃ６Ｈ１０Ｏ−）、１−エチルシクロブト−１−イル、シクロプロピルエテニル、３−ホルミル−２−テトラヒドロフラニル、２−ヘキシル−５−テトラヒドロフラニル、ヘキサメチレン−１，６−ビス（シクロヘキス−４−イルオキシ）（即ち、−ＯＣ６Ｈ１０(ＣＨ２)６Ｃ６Ｈ１０Ｏ−）、４−ヒドロキシメチルシクロヘキス−１−イル（即ち、４−ＨＯＣＨ２Ｃ６Ｈ１０−）、４−メルカプトメチルシクロヘキス−１−イル（即ち、４−ＨＳＣＨ２Ｃ６Ｈ１０−）、４−メチルチオシクロヘキス−１−イル（即ち、４−ＣＨ３ＳＣ６Ｈ１０−）、４−メトキシシクロヘキス−１−イル、２−メトキシカルボニルシクロヘキス−１−イルオキシ（２−ＣＨ３ＯＣＯＣ６Ｈ１０Ｏ−）、４−ニトロメチルシクロヘキス−１−イル（即ち、ＮＯ２ＣＨ２Ｃ６Ｈ１０−）、３−トリメチルシリルシクロヘキス−１−イル、２−ｔ−ブチルジメチルシリルシクロペント−１−イル、４−トリメトキシシリルエチルシクロヘキス−１−イル（例えば、(ＣＨ３Ｏ)３ＳｉＣＨ２ＣＨ２Ｃ６Ｈ１０−）、４−ビニルシクロヘキセン−１−イル、ビニリデンビス（シクロヘキシル）などがある。「Ｃ３〜Ｃ１０脂環式基」という用語は、３以上で１０以下の炭素原子を含む脂環式基を包含する。脂環式基２−テトラヒドロフラニル（Ｃ４Ｈ７Ｏ−）はＣ４脂環式基を代表する。シクロヘキシルメチル基（Ｃ６Ｈ１１ＣＨ２−）はＣ７脂環式基を代表する。
【００４２】
本明細書中で使用する「脂肪族基」という用語は、環状でない線状又は枝分れ原子配列からなる原子価１以上の有機基をいう。脂肪族基は１以上の炭素原子を含むものと定義される。脂肪族基をなす原子配列は、窒素、硫黄、ケイ素、セレン及び酸素のようなヘテロ原子を含んでいてもよく、或いは炭素及び水素のみから構成されていてもよい。便宜上、本明細書中での「脂肪族基」という用語は、「環状でない線状又は枝分れ原子配列」の一部として、アルキル基、アルケニル基、アルキニル基、ハロアルキル基、共役ジエニル基、アルコール基、エーテル基、アルデヒド基、ケトン基、カルボン酸基、アシル基（例えば、エステルやアミドのようなカルボン酸誘導体）、アミン基、ニトロ基などの広範囲の官能基で置換された有機基を含むものと定義される。例えば、４−メチルペント−１−イル基はメチル基を含むＣ６脂肪族基であり、メチル基がアルキル基である官能基である。同様に、４−ニトロブト−１−イル基はニトロ基を含むＣ４脂肪族基であり、ニトロ基が官能基である。脂肪族基は、同一又は相異なるものであってよい１以上のハロゲン原子を含むハロアルキル基であり得る。ハロゲン原子には、例えば、フッ素、塩素、臭素及びヨウ素がある。１以上のハロゲン原子を含む脂肪族基には、ハロゲン化アルキルであるトリフルオロメチル、ブロモジフルオロメチル、クロロジフルオロメチル、ヘキサフルオロイソプロピリデン、クロロメチル、ジフルオロビニリデン、トリクロロメチル、ブロモジクロロメチル、ブロモエチル、２−ブロモトリメチレン（例えば、−ＣＨ２ＣＨＢｒＣＨ２−）などがある。脂肪族基のさらに他の例には、アリル、アミノカルボニル（即ち、−ＣＯＮＨ２）、カルボニル、２，２−ジシアノイソプロピリデン（即ち、−ＣＨ２Ｃ(ＣＮ)２ＣＨ２−）、メチル（即ち、−ＣＨ３）、メチレン（即ち、−ＣＨ２−）、エチル、エチレン、ホルミル（即ち、−ＣＨＯ）、ヘキシル、ヘキサメチレン、ヒドロキシメチル（即ち、−ＣＨ２ＯＨ）、メルカプトメチル（即ち、−ＣＨ２ＳＨ）、メチルチオ（即ち、−ＳＣＨ３）、メチルチオメチル（即ち、−ＣＨ２ＳＣＨ３）、メトキシ、メトキシカルボニル（即ち、ＣＨ３ＯＣＯ−）、ニトロメチル（即ち、−ＣＨ２ＮＯ２）、チオカルボニル、トリメチルシリル（即ち、(ＣＨ３)３Ｓｉ−）、ｔ−ブチルジメチルシリル、３−トリメトキシシリルプロピル（即ち、(ＣＨ３Ｏ)３ＳｉＣＨ２ＣＨ２ＣＨ２−）、ビニル、ビニリデンなどがある。さらに他の例としては、Ｃ１〜Ｃ１０脂肪族基は１以上で１０以下の炭素原子を含む。メチル基（即ち、ＣＨ３−）はＣ１脂肪族基の例である。デシル基（即ち、ＣＨ３(ＣＨ２)９−）はＣ１０脂肪族基の例である。
【００４３】
本明細書中で使用する「ヘテロアリール」という用語は、芳香環の１以上の炭素原子が窒素、酸素、ホウ素、セレン、リン、ケイ素又は硫黄のようなヘテロ原子で置き換えられた芳香環又は不飽和環をいう。ヘテロアリールは、単一の芳香環、複数の芳香環、又は１以上の非芳香環と結合した１以上の芳香環であり得る構造をいう。複数の環を有する構造では、環は互いに縮合していてもよく、共有結合していてもよく、或いはエーテル部分、メチレン部分又はエチレン部分のような共通の基に結合していてもよい。共通の結合基はまた、フェニルピリジルケトンの場合のようにカルボニルであってもよい。本明細書中で使用する場合、チオフェン、ピリジン、イソキサゾール、ピラゾール、ピロール、フランなどの環又はこれらの環のベンゾ縮合類似体は、「ヘテロアリール」という用語によって定義される。
【００４４】
本明細書中で使用する「アリール」という用語は、単一の芳香環又は複数の芳香環であり得る芳香族置換基をいう。複数の芳香環は互いに縮合しているか、共有結合しているか、或いはエーテル部分、メチレン部分又はエチレン部分のような共通の基に結合している。芳香環としては、特にフェニル、ナフチル、アントラセニル及びビフェニルが挙げられる。特定の実施形態では、アリールは１〜２００の炭素原子、１〜５０の炭素原子、又は１〜２０の炭素原子を有する。
【００４５】
本明細書中で使用する「アルキル」という用語は、枝分れ又は枝なしで飽和又は不飽和の非環状炭化水素基である。好適なアルキル基には、例えば、メチル、エチル、ｎ−プロピル、イソプロピル、２−プロペニル（又はアリル）、ビニル、ｎ−ブチル、ｔ−ブチル、イソブチル（又は２−メチルプロピル）などがある。特定の実施形態では、アルキルは１〜２００の炭素原子、１〜５０の炭素原子、又は１〜２０の炭素原子を有する。
【００４６】
本明細書中で使用する「シクロアルキル」という用語は、単一の環又は複数の縮合環を有する飽和又は不飽和の環状非芳香族炭化水素基である。好適なシクロアルキル基には、例えば、シクロペンチル、シクロヘキシル、シクロオクテニル、ビシクロオクチルなどがある。特定の実施形態では、シクロアルキルは３〜２００の炭素原子、３〜５０の炭素原子、又は３〜２０の炭素原子を有する。
【００４７】
本明細書中に記載される任意の数値は、低い値と高い値との間に少なくとも２単位のひらきがあれば、低い値から高い値まで１単位ずつ大きくなる値をすべて含む。例えば、成分の量又はプロセス変量（例えば、温度、圧力、時間など）の値が１〜９０、好ましくは２０〜８０、さらに好ましくは３０〜７０であると述べられた場合、本明細書中には１５〜８５、２２〜６８、４３〜５１、３０〜３２などの値が明記されたものと想定されている。１より小さい値については、１単位は場合に応じて０．０００１、０．００１、０．０１または０．１であると考えられる。これらは明確に意図しているものの例示に過ぎず、記載された最低値と最高値の間の数値の可能な組合せはすべて、本願において同様に明記されていると考えるべきである。
【実施例】
【００４８】
実施例１〜１１は、本発明の化合物及びこれらを製造する際に使用した中間体の合成法を記載している。すべての試薬は、特記しない限り、Ａｌｄｒｉｃｈ Ｃｈｅｍｉｃａｌ Ｃｏ．（ミルウォーキー、米国ウィスコンシン州）及びＡｃｒｏｓ Ｏｒｇａｎｉｃｓ社から購入し、それ以上精製せずに使用した。すべての化合物は１Ｈ−ＮＭＲによって特性決定し、示された構造に対応することが判明した。
【００４９】
実施例１：化合物１の合成
【００５０】
【化１６】
0005844151.tif 000017
５０ｍＬの三つ口丸底フラスコに、０．６ｇ（１ｍｍｏｌ）の化合物５（正確な質量：６００．２３）、０．２５１１ｇ（０．４９９８ｍｍｏｌ、純度９７％）の９，９−ジヘキシルフルオレン−２，７−ビス（トリメチレン−ボレート）（正確な質量：５０２．３４）、１０．２ｍｇ（０．０４５ｍｍｏｌ）のＰｄ(ＯＡｃ)2、６６ｍｇ（０．１６ｍｍｏｌ）の２−ジシクロヘキシルホスフィノ−２’，６’−ジメトキシビフェニル（使用前にアセトンから再結晶した）、１１．１ｇ（１５ｍｍｏｌ）のテトラエチルアンモニウムヒドロキシド（２０ｗｔ％水溶液）及び３５ｍＬのトルエンを仕込んだ。混合物を脱気し、Ａｒで３回パージした。フラスコをＡｒ雰囲気下に保ちながら、撹拌及び加熱を開始し、７５℃で４８時間継続した。次いで、溶液を室温に放冷し、水（２０ｍＬ）を添加した。有機層を分離し、水性相を廃棄した。有機相を水（３０ｍＬ×２）及びブライン（３０ｍＬ×１）で洗浄し、Ｎａ2ＳＯ4上で乾燥した。次いで、溶液を濃縮し、４０ｇのシリカゲルカラム及び酢酸エチル／ヘキサン８０〜１００％溶離溶媒を使用するＴｅｌｅｄｙｎｅ Ｉｓｃｏ ＣＯＭＢＩＦＬＡＳＨ（登録商標）液体クロマトグラフィーシステムによって精製した。このプロセスを３回繰り返して最終生成物（正確な質量：１３７４．８８）を得た。1Ｈ ＮＭＲ（ＣＤＣｌ3）：８．５７（ブロード二重線，４Ｈ）、８．３５（ｍ，４Ｈ）、７．７１（ブロード三重線，２Ｈ）、７．４８及び７．３７（ブロード多重線，８Ｈ）、６．９５（ブロード多重線，１０Ｈ）、１．９８（多重線，５８Ｈ）、１．０（ブロード，１２Ｈ）、０．７６（ｔ，２Ｈ）、０．６６（ブロード多重線，８Ｈ）。Ｍａｌｄｉ（Ｍ＋＝１３７５．７６１６）。
【００５１】
実施例２：化合物５の合成
【００５２】
【化１７】
0005844151.tif 000018
フラスコ内において、トリス（ブロモメシチル）ボラン（６）（１１．１ｇ、１８．４ｍｍｏｌ）及び７．５７ｇの３−ピリジルボロン酸ピナコールエステル（３６．９ｍｍｏｌ）を２０ｍＬのＮａ２ＣＯ３溶液（２Ｎ）と共に５０ｍＬのジオキサンに添加した。フラスコを排気し、アルゴンで３回パージした。次いで、１６０ｍｇのＰｄ(ＰＰｈ３)４を添加し、フラスコを排気し、アルゴンで３回パージした。反応混合物を９０℃で４８時間加熱した。反応物を室温に冷却した後、回転蒸発によってジオキサンを除去した。残留物をＣＨ２Ｃｌ２（５０ｍＬ）に再溶解し、水（５０ｍＬ×２）及びブライン（５０ｍＬ）で抽出し、無水ＭｇＳＯ４上で乾燥し、減圧下で濃縮した。粗生成物をさらに、ＥｔＯＡｃ／Ｈｅｘ（０〜１００％）を溶離溶媒として使用しながらシリカゲル上で精製した。３５％、６０％及び１００％ＥｔＯＡｃで、それぞれモノ付加物、ジ付加物及びトリ付加物を集めた。二置換生成物に関する１Ｈ ＮＭＲ：１Ｈ（ＣＤＣｌ３，ＲＴ）８．５６（ｍ，２Ｈ）、８．３４（ｍ，２Ｈ）、７．４５（ｍ，２Ｈ）、７．３４（ｍ，２Ｈ）、６．９０（ｍ，３Ｈ）、２．４−１．６２（複数の多重線，２７Ｈ）。
【００５３】
実施例３：化合物６の合成
【００５４】
【化１８】
0005844151.tif 000019
乾燥Ｅｔ２Ｏ（４００ｍＬ）中の２，４−ジブロモメシチレン（１３．９ｇ、５０ｍｍｏｌ）溶液に、ｎ−ＢｕＬｉのヘキサン溶液（１．６Ｍ、３１．２５ｍＬ、５０ｍｍｏｌ）を−７８℃で滴下した。反応混合物を０℃まで放温し、２０分間撹拌した。混合物にＢＦ３・ＯＥｔ２（２．０ｍＬ、１５．８ｍｍｏｌ）を−７８℃で添加した。反応混合物を１時間かけて室温まで温め、一晩撹拌した。水の添加後、混合物をＥｔ２Ｏで抽出した。抽出液をブラインで洗浄し、無水ＭｇＳＯ４上で乾燥し、減圧下で濃縮することで、黄色がかった油状物を得た。残留物をＥｔ２Ｏに溶解し、ＭｅＯＨを添加した。一晩にわたり、溶媒を蒸発させ、結晶を生成させた。白色の結晶を吸引濾過によって集め、ＭｅＯＨで洗浄して化合物６（４．５３ｇ、収率４７．７％）を得た。１Ｈ（テトラクロロエタン−ｄ２，１２０℃）６．９（ｓ，３Ｈ）、１．８（ｓ，９Ｈ）、１．５（ｓ，９Ｈ）、１．３（ｓ，９Ｈ）。１Ｈ（テトラクロロエタン−ｄ２，３０℃）、６．９（ｂｓ＋ｓ，３Ｈ）、１．８（ｓ，９Ｈ）、１．５９（ｄ，４．５Ｈ）、１．４８（ｄ，４．５Ｈ）、１．３５（ｄ，４．５Ｈ）、１．１５（ｄ，４．５Ｈ）。１３Ｃ（テトラクロロエタン−ｄ２，１２０℃）１４６．２、１３９．８、１３９．７、１３８．９、１３１．０、１２６．９、２４．４、２４．３、２４．４。
【００５５】
実施例４：化合物２の合成
【００５６】
【化１９】
0005844151.tif 000020
ジブロモ−ｐ−キシレンを使用前にトルエンから再結晶した。化合物７（０．２ｇ、０．２６ｍｍｏｌ）を１５ｍＬのトルエンに溶解し、共沸的に乾燥した。次いで、０．０３１６ｇ（０．１２ｍｍｏｌ）のジブロモ−ｐ−キシレンを一つまみのテトラブチルアンモニウムヨージドと共に添加した。反応物を一晩還流した。２日目、冷却後にトルエンを１０ｍＬの水で抽出し、Ｎａ２ＳＯ４上で乾燥した。回転蒸発後に粗生成物を得た。１２ｇのシリカゲルカラム及びＴＨＦ／ヘキサン３０〜１００％溶離溶媒を使用するＴｅｌｅｄｙｎｅ Ｉｓｃｏ ＣＯＭＢＩＦＬＡＳＨ（登録商標）液体クロマトグラフィーシステムによって粗生成物を精製することで、化合物２（正確な質量：１５６６．９０）を得た。１Ｈ（ＣＤＣｌ３）δ ８．５４（ｄｄ，４Ｈ）、８．３９−８．２４（ｍ，４Ｈ）、７．５１−７．４１（ブロードｍ，４Ｈ）、７．４１−７．３０（ブロードｍ，６Ｈ）、７．２５−７．１３（ｍ，４Ｈ）、７．０９（ｔ，４Ｈ）、６．７８（ｔ，４Ｈ）、６．９９−６．８１（１０Ｈ）、５．０６（ブロードｄ，４Ｈ）、２．１６−１．９０（ｍ，４２Ｈ）、１．８６−１．６１（ｍ，２４Ｈ）、Ｍａｌｄｉ（Ｍ＋＝１５６８．７８３９）。
【００５７】
実施例５：化合物７の合成
【００５８】
【化２０】
0005844151.tif 000021
化合物８（０．５３ｇ、０．７２３６ｍｍｏｌ）をメタノールに溶解し、メタノール中のナトリウムメトキシド（０．４８〜０．５２Ｍ）１．３９ｍＬを添加した。室温で１時間撹拌した後、試料を採取し、回転蒸発を用いてメタノールを除去した後にＤＭＳＯ中での１Ｈによって分析した。ナトリウムメトキシドのメタノール溶液０．１８μＬを添加した。さらに１時間撹拌した後、溶液を蒸発させ、次の段階のためにＮ２でパージしたグローブボックス内で貯蔵した。１Ｈ（ＤＭＳＯ）δ ８．５３（ブロード二重線，２Ｈ）、８．２４（ブロードｍ，２Ｈ）、７．４６（ｍ，４Ｈ）、７．２１（ｍ，２Ｈ）、６．４１（ｍ，７Ｈ）、６．６５（ｔ，２Ｈ）、１．９７（ｍ，２１Ｈ）、１．６８（ｍ，１２Ｈ）。
【００５９】
実施例６：化合物８の合成
【００６０】
【化２１】
0005844151.tif 000022
５０ｍＬの三つ口丸底フラスコに、３．０８ｇ（４．９７ｍｍｏｌ）の化合物５、１．８４ｇのＢＰＡボロンエステル（５．４ｍｍｏｌ）、８．４ｍｇ（０．０３７ｍｍｏｌ）のＰｄ(ＯＡｃ)２、５４．５６ｍｇ（０．１３ｍｍｏｌ）の２−ジシクロヘキシルホスフィノ−２’，６’−ジメトキシビフェニル（使用前にアセトンから再結晶した）、９．１７ｇ（１２．５ｍｍｏｌ）のテトラエチルアンモニウムヒドロキシド（２０ｗｔ％水溶液）、９．１７ｇの水及び５０ｍＬのトルエンを仕込んだ。混合物を脱気し、Ａｒで３回パージした。フラスコをＡｒ雰囲気下に保ちながら、撹拌及び加熱を開始し、７５℃で２０時間継続した。次いで、溶液を室温に放冷し、水（２０ｍＬ）を添加した。有機層を分離し、水性相を廃棄した。有機相を水（５０ｍＬ×２）及びブライン（５０ｍＬ×１）で洗浄し、Ｎａ２ＳＯ４上で乾燥した。次いで、溶液を濃縮し、１２０ｇ（×２）のシリカゲルカラム及び酢酸エチル／ヘキサン０〜１００％溶離溶媒を使用するＴｅｌｅｄｙｎｅ Ｉｓｃｏ ＣＯＭＢＩＦＬＡＳＨ（登録商標）液体クロマトグラフィーシステムによって精製した。１Ｈ（ＤＭＳＯ）δ ９．２０（ｓ，１Ｈ，ＯＨ）、８．５３（ブロード二重線，２Ｈ）、８．２４（ブロードｍ，２Ｈ）、７．４６（ｍ，４Ｈ）、７．２１（ｍ，２Ｈ）、６．４１（ｍ，７Ｈ）、６．６５（ｔ，２Ｈ）、１．９７（ｍ，２１Ｈ）、１．６８（ｍ，１２Ｈ）。
【００６１】
実施例７：化合物３の合成
【００６２】
【化２２】
0005844151.tif 000023
化合物８（０．５２０８ｇ、０．７０９９ｍｍｏｌ）を０．０２ｇのＮａＨ（０．８３ｍｍｏｌ）と共に２０ｍＬのＴＨＦに添加した。室温で１時間撹拌した後、０．０７８ｇ（０．２１ｍｍｏｌ）のトリブロモメシチレンを添加した。反応物を窒素下で一晩還流した。濃縮後、１２ｇのシリカゲルカラム及びＴＨＦ／ヘキサン３０〜１００％溶離溶媒を使用するＴｅｌｅｄｙｎｅ Ｉｓｃｏ ＣＯＭＢＩＦＬＡＳＨ（登録商標）液体クロマトグラフィーシステムによって粗生成物を精製した。１Ｈ（ＣＤＣｌ３）δ ８．５２（ｄ，６Ｈ）、８．３０（ｍ，６Ｈ）、７．４９−７．３７（ブロードｍ，６Ｈ）、７．３６−７．２６（ブロードｍ，６Ｈ）、７．２６−７．０９（ブロードｍ，９Ｈ）、７．０６（ｔ，３Ｈ）、６．８６（ブロードｍ，１７．６３Ｈ）、６．７０（ｔ，２Ｈ）、５．０３（ブロードｓ，６Ｈ）、２．１６−１．９０（ｍ，６３Ｈ）、１．８６−１．６１（ｍ，３６Ｈ）。Ｍａｌｄｉ（Ｍ＋＝２３１２．５３５８）。
【００６３】
実施例８：化合物９の合成
【００６４】
【化２３】
0005844151.tif 000024
２ｇ（１６．６ｍｍｏｌ）のメシチレン、９ｇ（０．０５ｍｏｌ）のＮＢＳ、０．０８８ｇの過酸化ベンゾイル（ＢＰＯ）及び５０ｍＬのベンゼンを含む溶液を加熱還流して反応を開始させた。次いで、反応物を一晩還流し、室温に放冷した。濾過後、濾液を水で洗浄し、Ｎａ２ＳＯ４上で乾燥した。濃縮によって無色の結晶を得た。この粗生成物をエタノール／ヘキサン（１：１）から２回再結晶し、０．８５ｇの生成物を得た。１Ｈ（ＣＤＣｌ３）δ ７．３８（ｓ，３Ｈ）、４．４７（ｓ，６Ｈ）。
【００６５】
実施例９：化合物４の合成
【００６６】
【化２４】
0005844151.tif 000025
三つ口丸底フラスコ内において、化合物１０（０．８０ｇ、１．３０ｍｍｏｌ、６．９ｅｑｖ．）及び０．１１８５ｇ（０．１８８３ｍｍｏｌ、１．０ｅｑｖ．）のシリレートテトラフェノールを室温で合わせた。このフラスコに、１０ｍＬの無水ＤＭＦ及び３ｍＬの無水トルエンを添加した。フラスコをアルゴン流下で１３０℃に加熱した。トルエンの除去後、極めて少量の無水ＣｓＦ（０．１ｇ）を添加した。温度を１４０℃に上昇させた。反応をシリカゲルＴＬＣ（ＴＨＦ／Ｈｅｘ＝１／１〜３／１）によってモニターした。そして、反応物を２週間加熱撹拌した。反応混合物を室温に冷却した後、それを１０ｍＬの水中に投下した。塩化メチレン（５ｍＬ）を用いて固体を抽出した。有機層を５ｍＬ（×２）の水及び５ｍＬ（×１）のブラインで洗浄し、ＭｇＳＯ４上で乾燥した。ロトエバポレーターによって溶媒を除去した。粗生成物を、ＴＨＦ／Ｈｅｘ（１／１〜６／１）を溶離剤として使用するシリカゲルカラムによって分離した。約０．２５ｇの茶色がかった固体を得た。この生成物を分取ＴＬＣによって複数回精製し、わずかにベージュ色の固体（２０ｍｇ）を得た（正確な質量：２７２９．４９）。１Ｈ ＮＭＲ（ＣＤＣｌ３）：８．５６（ブロードｓ，８Ｈ）、８．３６（ブロードｓ，８Ｈ）、７．７８（ブロードｓ，４Ｈ）、７．５７−７．０３（ブロードｍ，２１Ｈ）、６．９９−６．５４（ブロードｓ，１Ｈ）、３．９３（ブロードｓ，４Ｈ）、２．４２（ブロードｓ，４Ｈ）、２．３７（ｓ，１２Ｈ）、２．２３−１．５５（ブロードｍ，９２Ｈ）、１．５−１．３１（ブロードｍ，１６Ｈ）。Ｍａｌｄｉ（Ｍ＋＝２７２９．５７３０）。
【００６７】
実施例１０：化合物１０の合成
【００６８】
【化２５】
0005844151.tif 000026
ブロモメシチル−ビス（３−ピリジルメシチル）ボラン（化合物５）（０．６ｇ、１．０ｍｍｏｌ）及び０．２８９９ｇ（１．３ｍｍｏｌ）の２−フルオロ−５−（４，４，５，５−テトラメチル−［１，３，２］−ジオキサボロラン−２−イル）ピリジンを２ｍＬのＮａ２ＣＯ３溶液（２Ｎ）と共に５ｍＬのジオキサンに合わせた。反応器を排気し、アルゴンで３回パージした。Ｐｄ(ＰＰｈ３)４（３〜５ｍｇ）を溶液中に添加し、脱気し、再びアルゴンで満たした。反応物をアルゴン下９０℃で４８時間還流した。回転蒸発によってジオキサンを除去し、得られた混合物をＣＨ２Ｃｌ２（２０ｍＬ）に再溶解し、水（２０ｍＬ×２）及びブライン（２０ｍＬ）で抽出し、Ｎａ２ＳＯ４上で乾燥した。濃縮後、ヘキサン／酢酸エチルを溶離溶媒として使用しながら、Ｔｅｌｅｄｙｎｅ Ｉｓｃｏ ＣＯＭＢＩＦＬＡＳＨ（登録商標）液体クロマトグラフィーシステムを用いて８０ｇのアルミナカラムで精製することで、０．４６ｇの生成物を得た。１Ｈ ＮＭＲ（ＣＤＣｌ３）：８．５８（ｄ，２Ｈ）、８．３６（ｄ，２Ｈ）、８．０１−７．８６（ｍ，１Ｈ）、７．６２−７．３０（ｍ，５Ｈ）、７．０５−６．７４（ｔ，ｔ，ｄ，４Ｈ）、２．１７−１．９１（ｍ，１８Ｈ）、１．８８−１．６８（ｍ，９Ｈ）。
【００６９】
実施例１１：化合物１１の合成
【００７０】
【化２６】
0005844151.tif 000027
スピロビスインダンテトラフェノール（化合物１２、３．４ｇ、１０ｍｍｏｌ、正確な質量：３４０．１７）を４ｇ（２４．８ｍｍｏｌ）のヘキサメチルジシラザン（化合物１３、分子量：１６１．３９）に添加し、１２０〜１２５℃で一晩還流した。最初は懸濁液であったが、約１時間後には透明な溶液に変わった。過剰量のヘキサメチルジシラザンを蒸留により除去して最終生成物を得た。１Ｈ ＮＭＲ（ＣＤＣｌ３）：６．６（ｓ，２Ｈ）、６．２（ｓ，２Ｈ）、２．２（ｄｄ，４Ｈ）、１．３４（ｓ，６Ｈ）、１，３０（ｓ，６Ｈ）、０．２４（ｓ，１８Ｈ）、０．１８（ｓ，１８Ｈ）。
【００７１】
以上、本明細書中には本発明の若干の特徴のみを例示し説明してきたが、当業者には数多くの修正及び変更が想起されるであろう。したがって、添付の特許請求の範囲は本発明の真の技術思想に含まれるこのような修正及び変更のすべてを包含することを理解すべきである。